(57)【要約】【課題】効率よく生産され、強度、均一性に優れたリチウムイオン二次電池用セパレータを提供する。【解決手段】平均繊維長が１．１０ｍｍ以下で、ファイン分の比率が１０質量％以下のフィブリル化された溶剤紡糸セルロース繊維を主体繊維とし、脱気処理された繊維スラリーを使って湿式抄紙された多孔質シートであることを特徴とするリチウムイオン二次電池用セパレータ。より好ましくは、多孔質シートが湿式抄紙される工程において発生する白水を脱気処理し、湿式抄紙する際に利用することを特徴とする。【選択図】なし【特許請求の範囲】
【請求項１】
平均繊維長が１．１０ｍｍ以下で、ファイン分の比率が１０質量％以下のフィブリル化された溶剤紡糸セルロース繊維を主体繊維とし、脱気処理された繊維スラリーを使って湿式抄紙された多孔質シートであることを特徴とするリチウムイオン二次電池用セパレータ。
【請求項２】
多孔質シートが湿式抄紙される工程において発生する白水を脱気処理し、湿式抄紙する際に利用することを特徴とする請求項１記載のリチウムイオン二次電池用セパレータ。
【発明の詳細な説明】
【技術分野】
【０００１】
本発明は、リチウムイオン二次電池用セパレータ（以下、「セパレータ」と略記する場合がある）及びそれを用いてなるリチウムイオン二次電池に関する。
【背景技術】
【０００２】
近年の携帯電子機器の普及及びその高性能化に伴い、高エネルギー密度を有する二次電池が望まれている。この種の電池として、有機電解液（非水電解液）を使用するリチウムイオン二次電池が注目されてきた。このリチウムイオン二次電池の平均電圧は、アルカリ二次電池の約３倍の３．７Ｖであり、高エネルギー密度となるが、アルカリ二次電池のように水系の電解液を用いることができないため、十分な耐酸化還元性を有する非水電解液を用いている。
【０００３】
リチウムイオン二次電池用セパレータとしては、ポリオレフィンからなるフィルム状の多孔質フィルムが多く使用されているが（例えば、特許文献１参照）、電解液の保液性が低いため、イオン伝導性が低く、内部抵抗が高くなる問題があった。
【０００４】
さらに、リチウムイオン二次電池用セパレータとして、合成繊維からなる不織布セパレータ（例えば、特許文献２〜４参照）についても提案されているが、これらのセパレータは電解液の保液性が低く、内部抵抗が高くなる問題や、セパレータの緻密性が不十分であるため、内部短絡不良率が高くなる、高レート特性や放電特性及びそのバラツキに劣るといった問題があった。
【０００５】
また、リチウムイオン二次電池用セパレータとして、フィブリル化された溶剤紡糸セルロース繊維、合成繊維からなるセパレータが提案されているが（例えば、特許文献５参照）、これらのセパレータでは、セパレータ強度にまだ改善の余地があった。
【０００６】
上記のような機械的処理を受けてフィブリル化した繊維は、繊維の幹部から伸びた微細な繊維が、セパレータの微細な多孔質層を形成する共に、強度を発現させる。しかしながら、湿紙抄紙法でセパレータを製造する場合、微細な繊維のまわりには、繊維スラリー中に溶存する気体や泡を保持しやすく、これら気体や泡は、セパレータの均一性や強度を損なうと共に、セパレータ製造時の生産性を損なっていた。
【先行技術文献】
【特許文献】
【０００７】
【特許文献１】特開２００２−１０５２３５号公報
【特許文献２】特開２００３−１２３７２８号公報
【特許文献３】特開２００７−３１７６７５号公報
【特許文献４】特開２００６−１９１９１号公報
【特許文献５】国際公開第２０１２／００８５５９号パンフレット
【発明の概要】
【発明が解決しようとする課題】
【０００８】
本発明は、上記実情を鑑みたものであって、効率よく生産され、強度、均一性に優れたリチウムイオン二次電池用セパレータを提供することにある。
【課題を解決するための手段】
【０００９】
（１）平均繊維長が１．１０ｍｍ以下で、ファイン分の比率が１０質量％以下のフィブリル化された溶剤紡糸セルロース繊維を主体繊維とし、脱気処理された繊維スラリーを使って湿式抄紙された多孔質シートであることを特徴とするリチウムイオン二次電池用セパレータ、
（２）多孔質シートが湿式抄紙される工程において発生する白水を脱気処理し、湿式抄紙する際に利用することを特徴とする上記（１）記載のリチウムイオン二次電池用セパレータ、
を見出した。
【発明の効果】
【００１０】
平均繊維長が１．１０ｍｍ以下で、ファイン分の比率が１０質量％以下のフィブリル化された溶剤紡糸セルロース繊維を主体繊維とし、脱気処理された繊維スラリーを使って湿式抄紙された多孔質シートであることを特徴としている本発明のリチウムイオン二次電池用セパレータ（１）は、従来のリチウムイオン二次電池用セパレータに比べて、効率よく生産され、強度、均一性に優れる。また、多孔質シートが湿式抄紙される工程において発生する白水を脱気処理し、湿式抄紙する際に利用する本発明のリチウムイオン二次電池用セパレータ（２）は、より効率よく生産され、より強度、均一性が優れる。
【発明を実施するための形態】
【００１１】
以下、本発明のリチウムイオン二次電池用セパレータについて詳細に説明する。
【００１２】
本発明のリチウムイオン二次電池用セパレータは、平均繊維長が１．１０ｍｍ以下で、ファイン分の比率が１０質量％以下のフィブリル化された溶剤紡糸セルロース繊維を主体繊維とし、脱気処理された繊維スラリーを使って湿式抄紙された多孔質シートであることを特徴とする。
【００１３】
本発明において、フィブリル化された溶剤紡糸セルロース繊維の「平均繊維長」は、ＫａｊａａｎｉＦｉｂｅｒＬａｂＶ３．５（Ｍｅｔｓｏ  Ａｕｔｏｍａｔｉｏｎ社製）を使用して測定した。本発明における「平均繊維長」とは、屈曲した繊維の両端部の最短の長さ（ｌ）を測定・算出した「長さ加重平均繊維長」である。フィブリル化された溶剤紡糸セルロース繊維の「ファイン分の比率」は、屈曲した繊維の両端部の最短の長さ（ｌ）が０．２ｍｍ以下の繊維が、測定された全繊維に対して占める比率（長さ加重平均ベースで計算）を意味する。
【００１４】
本発明において、平均繊維長が１．１０ｍｍ以下でファイン分の比率が１０質量％以下のフィブリル化された溶剤紡糸セルロース繊維を主体繊維とする。フィブリル化された溶剤紡糸セルロース繊維の平均繊維長が１．１０ｍｍよりも長い場合には、湿式抄紙の際にフロック化しやすく、均一な多孔質シートを提供することができない。本発明のセパレータを製造する際のフィブリル化された溶剤紡糸セルロース繊維の平均繊維長は、０．５０〜１．００ｍｍがより好ましく、０．６５〜０．９０ｍｍがさらに好ましい。
【００１５】
フィブリル化された溶剤紡糸セルロース繊維は、機械的処理を受けて、繊維表面から微細な繊維となってフィブリル化する。この機械的処理の際、同時に繊維の短繊維化、繊維表面から微細な繊維が脱離する。繊維長として０．２ｍｍ以下の微細な繊維は、「ファイン分」と定義される。ファイン分は、繊維スラリーの中では、泡を吸着しやすく、湿式抄紙の際にピンホールを発生しやすい。また、ワイヤーの目を詰めやすく、ワイヤーからフェルトへの湿紙の円滑な転写を阻害する。少なくとも、均一で強度に優れたリチウムイオン二次電池用セパレータを提供するためには、平均繊維長が１．１０ｍｍ以下でファイン分の比率が１０質量％以下のフィブリル化された溶剤紡糸セルロース繊維を主体繊維とする繊維スラリーを調成し、湿式抄紙することが必要である。
【００１６】
本発明のリチウムイオン二次電池用セパレータにフィブリル化された溶剤紡糸セルロース繊維を主体繊維として含有する場合、その含有量は５０質量％以上であることが好ましい。また、フィブリル化された溶剤紡糸セルロース繊維の含有量は、７０質量％以上がより好ましく、８０質量％以上がさらに好ましい。フィブリル化された溶剤紡糸セルロース繊維の含有率が５０質量％未満の場合、電解液の保液性が不十分で内部抵抗が高くなったり、セパレータの緻密性が不十分で、内部短絡不良率が高くなったりする。
【００１７】
溶剤紡糸セルロース繊維をフィブリル化させる方法としては、リファイナー、ビーター、ミル、摩砕装置、各種ホモジナイザー等が挙げられる。この中でも、特に、生産性の観点から、リファイナー、ビーターが使用される。ファイン分の比率を抑えながら、特定の平均繊維長のフィブリル化された溶剤紡糸セルロース繊維を調成する手段としては、処理時の濃度、負荷動力、処理時の温度の調整、リファイナー、ビーターの刃型の選定といった条件を組み合わせることで達成することができる。
【００１８】
本発明において、セパレータは、フィブリル化された溶剤紡糸セルロース繊維を主体繊維とする繊維を水に分散した後、段階的に希釈−分散を進め、ワイヤーパートに繊維スラリーを送り、ワイヤーパートにおいて、繊維スラリーから脱水を行い、湿紙抄紙によって製造される。その後、湿紙は、プレスパートで搾水され、ドライヤーパートで乾燥される。繊維スラリーに機械的作用を加え、水中に分散させる場合、空気が巻き込まれ、多くの気泡が発生する。これら気泡をなくすために、消泡剤・抑泡剤が添加されるが、比較的大きな泡を消すことができても、非常に小さな泡を消すことはできない。また、フィブリル化された溶剤紡糸セルロース繊維を主体繊維とする繊維スラリーを送液したり、抄紙機のワイヤーパートで脱水したりする際には、繊維スラリーに減圧作用が加えられ、繊維スラリー中に存在する小さな気泡や繊維スラリー中に溶存されている気体が膨張し、新たな泡を発生させる。その結果、セパレータの中に泡由来のピンホールが発生し、セパレータの均一性が損なわれる。ピンホールを有したセパレータは、ピンホールの部分に応力・歪が集中しやすく、その結果、セパレータの機械的強度が劣る。
【００１９】
上記の課題を解決するためには、脱気処理された繊維スラリーを使って、多孔質シートを湿紙抄紙することで、強度、均一性に優れたリチウムイオン二次電池用セパレータを、効率よく提供することができる。
【００２０】
本発明において、セパレータを製造する際に行う脱気処理は、繊維スラリーの調成工程の中で行われる。例えば、原料となる繊維の分散工程、繊維スラリーの希釈工程、抄紙機のワイヤーパートに原料を送液する工程で、単独又は組み合わせて行われる。脱気処理の程度としては、少なくとも、繊維スラリー中の溶存気体量が減少する程度の処理程度が望ましい。本発明における脱気処理の方法としては、繊維スラリーと水が混合された繊維スラリーを処理する方法と繊維スラリーと脱気処理した希釈水を混合する方法がある。脱気処理を行う装置としては、例えば、繊維と水が混合された繊維スラリーを脱気する装置としてデキュレーター（登録商標、アンドリッツ社製）、脱気処理した希釈水を混合する装置として、ＰＯＭシステム（相川鉄工社製）、脱気ポンプ（横田製作所製）、真空脱気装置デアマイルド（登録商標、マツボー社製）などを適用することができる。
【００２１】
本発明において、セパレータを製造する際に、多孔質シートが湿式抄紙される工程において発生する白水を脱気処理し、湿式抄紙する際に利用することで、以下の理由より、強度、均一性がより良いセパレータを提供することができる。
（１）湿式抄紙工程の中で、最も水量が多いと考えられるのが循環する白水であり、白水中の溶存気体を減らすことは、セパレータのピンホールを減らす効果が大きい。
（２）泡を発生させやすい繊維に付着していた油剤、界面活性剤等が多く含まれていると考えられ、白水中の溶存気体を減らすことで泡の発生を抑えることができる。
（３）繊維スラリー全体を脱気処理する際に、繊維のヨレなどが発生する場合があり、繊維分の少ない白水を処理することで、繊維ヨレによる欠点発生を抑えることができる。
【００２２】
本発明のリチウムイオン二次電池用セパレータは、フィブリル化された溶剤紡糸セルロース繊維以外に、合成繊維や溶剤紡糸セルロース繊維以外のセルロース繊維も適宜配合することができる。
【００２３】
合成繊維としては、ポリエステル、アクリル、ポリオレフィン、全芳香族ポリエステル、全芳香族ポリエステルアミド、ポリアミド、半芳香族ポリアミド、全芳香族ポリアミド、全芳香族ポリエーテル、全芳香族ポリカーボネート、ポリイミド、ポリアミドイミド（ＰＡＩ）、ポリエーテルエーテルケトン（ＰＥＥＫ）、ポリフェニレンスルフィド（ＰＰＳ）、ポリ−ｐ−フェニレンベンゾビスオキサゾール（ＰＢＯ）、ポリベンゾイミダゾール（ＰＢＩ）、ポリテトラフルオロエチレン（ＰＴＦＥ）、エチレン−ビニルアルコール共重合体などの樹脂からなる単繊維や複合繊維を挙げることができる。これらの合成繊維は、単独で使用しても良いし、２種類以上の組み合わせで使用しても良い。また、各種の分割型複合繊維を分割させたものを使用しても良い。この中でも、ポリエステル、アクリル、ポリオレフィン、全芳香族ポリエステル、全芳香族ポリエステルアミド、ポリアミド、半芳香族ポリアミド、全芳香族ポリアミドが好ましく、ポリエステル、アクリル、ポリオレフィンがさらに好ましい。ポリエステル、アクリル、ポリオレフィンを使用すると、他の合成繊維よりも各繊維とフィブリル化した溶剤紡糸セルロース繊維とが均一に絡み合ってネットワーク構造を形成しやすいため、緻密性や機械強度に優れたリチウムイオン二次電池用セパレータを得ることができる。
【００２４】
合成繊維の平均繊維径は０．１〜２０μｍが好ましく、０．１〜１５μｍがより好ましく、０．１〜１０μｍがさらに好ましい。平均繊維径が０．１μｍ未満では、繊維が細すぎて、セパレータから脱落する場合があり、平均繊維径が２０μｍより太いと、セパレータの厚みを薄くすることが困難になる場合がある。
【００２５】
合成繊維の繊維長は０．１〜１５ｍｍが好ましく、０．５〜１０ｍｍがより好ましく、２〜５ｍｍがさらに好ましい。繊維長が０．１ｍｍより短いと、セパレータから脱落することがあり、１５ｍｍより長いと、繊維がもつれてダマになることがあり、厚みむらが生じる場合がある。
【００２６】
本発明のリチウムイオン二次電池用セパレータが合成繊維を含有している場合、その含有量は５０質量％未満であることが好ましい。また、合成繊維の含有量は、５〜４０質量％がより好ましく、１０〜３０質量％がさらに好ましい。合成繊維の含有率が５０質量％を超える場合、電解液の保液性が不十分で内部抵抗が高くなったり、セパレータの緻密性が不十分で、内部短絡不良率が高くなったりする。
【００２７】
本発明のリチウムイオン二次電池用セパレータは、平均繊維長が１．１０ｍｍ以下で、ファイン分の比率が１０質量％以下のフィブリル化された溶剤紡糸セルロース繊維以外のセルロース繊維も併用することができる。例えば、平均繊維長０．２０〜１．００ｍｍのフィブリル化天然セルロース繊維を２０質量％以下含有していることが好ましい。フィブリル化天然セルロース繊維の含有量は、１０質量％以下がより好ましく、５質量％以下がさらに好ましい。フィブリル化天然セルロース繊維は、溶剤紡糸セルロース繊維に比べ、繊維１本の太さの均一性が劣る傾向にあるが、繊維間の物理的な絡みと水素結合力が強いという特徴を有する。フィブリル化天然セルロース繊維の含有率が２０質量％を超えると、セパレータ表面にフィルムを形成し、イオン伝導性が阻害されることで、内部抵抗が高くなることや、放電特性が低くなることがある。
【００２８】
天然セルロース繊維をフィブリル化する方法としては、リファイナー、ビーター、ミル、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、繊維懸濁液に少なくとも２０ＭＰａの圧力差を与えて小径のオリフィスを通過させて高速度とし、これを衝突させて急減速することにより繊維に剪断力、切断力を加える高圧ホモジナイザー等が挙げられる。この中でも、特に高圧ホモジナイザーが好ましい。
【００２９】
リチウムイオン二次電池用セパレータは、円網、長網、短網、傾斜型等の抄紙網を有する抄紙機、これらの抄紙網の中から同種又は異種の抄紙機を組み合わせてなるコンビネーション抄紙機などを用いて抄紙する抄紙法によって製造することができる。繊維スラリーには、原料となる繊維の他に、必要に応じて、分散剤、増粘剤、無機填料、有機填料、消泡剤などを適宜添加し、５〜０．００１質量％程度の固形分濃度に繊維スラリーを調製する。この繊維スラリーをさらに所定濃度に希釈して抄紙する。抄紙して得られたリチウムイオン二次電池用セパレータは、必要に応じて、カレンダー処理、熱カレンダー処理、熱処理などが施される。
【００３０】
リチウムイオン二次電池用セパレータの厚みは、６〜５０μｍが好ましく、８〜４５μｍがより好ましく、１０〜４０μｍがさらに好ましい。６μｍ未満では、十分な機械的強度が得られなかったり、正極と負極との間の絶縁性が不十分で、内部短絡不良率、放電特性のバラツキが高くなったり、容量維持率やサイクル特性が悪くなったりする場合がある。５０μｍより厚いと、リチウムイオン二次電池の内部抵抗が高くなる場合や、放電特性が低くなる場合がある。なお、本発明のセパレータの厚さはＪＩＳ  Ｂ７５０２に規定された方法により測定した値、つまり、５Ｎ荷重時の外側マイクロメーターにより測定された値を意味する。
【００３１】
リチウムイオン二次電池用セパレータにおいて、平均ポア径が０．１０μｍ以上、かつ、最大ポア径が６．０μｍ以下であることが好ましい。平均繊維長０．４０〜１．１０ｍｍの溶剤紡糸セルロース繊維が絡み合うことによって、この平均ポア径を達成することができる。平均ポア径が０．１０μｍ未満では、リチウムイオン二次電池の内部抵抗が高くなる場合や、放電特性が低くなる場合がある。最大ポア径が６．０μｍ超では、リチウムイオン二次電池の内部短絡不良率や放電特性のバラツキが大きくなる場合がある。平均ポア径が０．１０μｍ以上、かつ、最大ポア径が４μｍ以下であることがより好ましく、さらに好ましくは平均ポア径が０．１５μｍ以上、かつ、最大ポア径が３μｍ以下である。
【００３２】
リチウムイオン二次電池用セパレータの坪量は、５〜４０ｇ／ｍ２が好ましく、７〜３０ｇ／ｍ２がより好ましく、１０〜２０ｇ／ｍ２がさらに好ましい。５ｇ／ｍ２未満では、十分な機械的強度が得られない場合や、正極と負極との間の絶縁性が不十分で、内部短絡不良率や放電特性のバラツキが高くなる場合がある。４０ｇ／ｍ２を超えると、リチウムイオン二次電池の内部抵抗が高くなる場合や、放電特性が低くなる場合がある。
【００３３】
リチウムイオン二次電池の負極活物質としては、黒鉛やコークスなどの炭素材料、金属リチウム、アルミニウム、シリカ、スズ、ニッケル、鉛から選ばれる１種以上の金属とリチウムとの合金、ＳｉＯ、ＳｎＯ、Ｆｅ２Ｏ３、ＷＯ２、Ｎｂ２Ｏ５、Ｌｉ４／３Ｔｉ５／３Ｏ４等の金属酸化物、Ｌｉ０．４ＣｏＮなどの窒化物が用いられる。正極活物質としては、コバルト酸リチウム、マンガン酸リチウム、ニッケル酸リチウム、チタン酸リチウム、リチウムニッケルマンガン酸化物、リン酸鉄リチウムが用いられる。リン酸鉄リチウムは、さらに、マンガン、クロム、コバルト、銅、ニッケル、バナジウム、モリブデン、チタン、亜鉛、アルミニウム、ガリウム、マグネシウム、ホウ素、ニオブから選ばれる１種以上の金属との複合物でも良い。
【００３４】
リチウムイオン二次電池の電解液には、プロピレンカーボネート、エチレンカーボネート、ジメチルカーボネート、ジエチルカーボネート、ジメトキシエタン、ジメトキシメタン、これらの混合溶媒などの有機溶媒にリチウム塩を溶解させたものが用いられる。リチウム塩としては、六フッ化リン酸リチウム（ＬｉＰＦ６）や四フッ化ホウ酸リチウム（ＬｉＢＦ４）等が挙げられる。固体電解質としては、ポリエチレングリコールやその誘導体、ポリメタクリル酸誘導体、ポリシロキサンやその誘導体、ポリフッ化ビニリデンなどのゲル状ポリマーにリチウム塩を溶解させたものが用いられる。
【実施例】
【００３５】
以下、本発明を実施例によりさらに詳細に説明するが、本発明は本実施例に限定されるものではない。なお、実施例中における部や百分率は、断りのない限り、すべて質量によるものである。
【００３６】
＜フィブリル化溶剤紡糸セルロース繊維の調成＞
未処理の溶剤紡糸セルロース繊維（ＬＥＮＺＩＮＧ社製、１．７ｄｔｅｘ繊維×カット長３ｍｍ品）を分散した後、株式会社サトミ製作所製コニカルリファイナーで表１記載のフィブリル化した溶剤紡糸セルロース繊維を調成した。
【００３７】
【表１】
2015060769.tif 000002
【００３８】
＜多孔質シートの製造＞
表２に示した原料と配合量と脱気処理に従って、繊維スラリーを調製し、円網抄紙機を用いて湿式抄紙し、実施例１〜１６及び比較例１〜３の坪量１３ｇ／ｍ２、厚み１８μｍの多孔質シートからなるセパレータを作製した。坪量は、ＪＩＳ  Ｐ８１２４に準拠して坪量を測定した。厚みは、ＪＩＳ  Ｂ７５０２に規定された方法、つまり、５Ｎ荷重時の外側マイクロメーターにより、厚みを測定した。
【００３９】
【表２】
2015060769.tif 000003
【００４０】
＜評価＞
実施例及び比較例で得られたリチウムイオン二次電池用セパレータについて、下記の評価を行い、結果を表３に示した。
【００４１】
操業性：
実施例及び比較例において、多孔質シートを円網抄紙機で抄紙する際の加工性を下記の指標により評価を行った。実用上、「３」以上であれば使用可能と判断した。
「５」：  抄紙時に問題なく製造できる。毛羽は、確認されない。
「４」：  抄紙時に問題なく製造できる。毛羽は、ほとんど確認されない。
「３」：  抄紙時に製造可能。毛羽も確認される場合がある。
「２」：  抄紙時にワイヤーから湿紙が剥がれるが、湿紙が毛羽立っている。断紙も発
生する場合がある。
「１」：  抄紙時にワイヤーから湿紙が剥がれにくく、断紙も頻発する。
【００４２】
均一性：
実施例及び比較例のセパレータの均一性は、幅１５０ｍｍ、長さ１０００ｍｍの面積のセパレータに関して、下記の指標により、目視評価を行った。実用上、「３」以上であれば使用可能と判断した。
「５」：  ピンホールはなく、繊維のヨレによる欠点も見られない。
「４」：  ピンホールはない。繊維のヨレによる欠点もほとんど見られない。
「３」：  ピンホールが散見される。繊維のヨレによる欠点もたまに見られる。
「２」：  ピンホールが多く見られる。
「１」：  ピンホールが非常に多く見られる。
【００４３】
強度：
実施例及び比較例のセパレータを、５０ｍｍ幅の短冊状に切り揃えた。試験片を卓上型材料試験機（商品名：ＳＴＡ−１１５０、（株）オリエンテック製）に据え付けた４０ｍｍφの固定枠に装着し、先端に丸み（曲率１．６）をつけた直径１．０ｍｍの金属針（（株）オリエンテック製）を試料面に対して直角に５０ｍｍ／分の一定速度で貫通するまで降ろした。この時の最大荷重（ｇ）を計測し、これを突刺強度とした。１試料について５ヶ所以上突刺強度を測定し、全測定値の中で最も小さい突刺強度について、１．０Ｎ以上であれば強度的に優れている、０．５以上１．０Ｎ未満であれば実用上使用可能、０．５Ｎ未満であれば強度的に弱いと考える。
【００４４】
【表３】
2015060769.tif 000004
【００４５】
実施例１〜５と比較例１を比較することで、フィブリル化された溶剤紡糸セルロース繊維のファイン分が多く、１０質量％を超えると、操業性が悪く、ファイン分に由来する欠点が多くなり、セパレータの均一性が損なわれることがわかる。
【００４６】
実施例１〜５と比較例２を比較することで、フィブリル化された溶剤紡糸セルロース繊維の平均繊維長が１．１０ｍｍを超えると、繊維同士の絡み合い、ヨレが強くなり、セパレータの均一性が損なわれることがわかる。
【００４７】
実施例４、６、７と比較例３を比較することで、平均繊維長が１．１０ｍｍ以下で、ファイン分の比率が１０質量％以下のフィブリル化された溶剤紡糸セルロース繊維を主体繊維とし、繊維を分散する工程（表１の脱気処理「原料」に相当）、繊維を希釈する工程（表１の脱気処理「希釈水」に相当）、ヘッドボックスに繊維を送液する工程（表１の脱気処理「全体」に相当）のいずれかの工程で脱気処理された繊維スラリーを使って湿式抄紙することで、操業性よく、均一性と強度に優れたリチウムイオン二次電池用セパレータを提供することができることがわかる。
【００４８】
実施例２〜４と実施例８〜１０、実施例４と実施例１１を比較することで、溶剤紡糸セルロース繊維を機械的処理し、フィブリル化された溶剤紡糸セルロース繊維を調成する際に、処理する際の濃度、処理する際に繊維に加える負荷（＝回転数）を制御することで、平均繊維長とファイン分の比率を調整することができる。そして、比較的ファイン分の比率の少ないフィブリル化された溶剤紡糸セルロース繊維を主体繊維とすることで、操業性よく、均一性と強度に優れたリチウムイオン二次電池用セパレータを提供することができる。
【００４９】
実施例４、１２、１３を比較することで、平均繊維長が１．１０ｍｍ以下で、ファイン分の比率が１０質量％以下のフィブリル化された溶剤紡糸セルロース繊維と合成繊維を混合した繊維スラリーを脱気処理した後、湿式抄紙することで、操業性よく、均一性と強度に優れたリチウムイオン二次電池用セパレータを提供することができる。
【００５０】
実施例２、３と実施例１４、１５を比較することで、多孔質シートが湿式抄紙される工程において抄紙機から発生する白水を脱気処理して、湿式抄紙の際に利用することで、繊維スラリー中での繊維のヨレを抑えながら、脱気処理できるため、操業性よく、強度、均一性により優れたリチウムイオン二次電池用セパレータを提供できることがわかる。
【産業上の利用可能性】
【００５１】
本発明のリチウムイオン二次電池用セパレータは、リチウムイオン二次電池、リチウムイオンポリマー二次電池等のリチウムイオン二次電池に好適に使用できる。